(57)【特許請求の範囲】
【請求項１】
フィラメントの断面形状が２個所以上のくびれ部を有する断面扁平度２〜６の扁平断面であり、カーボンブラックの含有量が０．５〜５重量％である繊維形成性熱可塑性ポリマーからなるマルチフィラメントを用いて製織してなり、カバーファクター（ＣＦ）が３５００以上５０００以下であることを特徴とする遮光用布帛。
【請求項２】
繊維形成性熱可塑性ポリマーのカーボンブラックの含有量が１〜３重量％である請求項１に記載の遮光用布帛。
【請求項３】
マルチフィラメントの全繊度が３０〜５００ｄｔｅｘであって、単繊維繊度が０．５〜５ｄｔｅｘの範囲から構成されている請求項１に記載の遮光用布帛。
【請求項４】
遮光率が９９．９９％以上である請求項１に記載の遮光用布帛。
【発明の詳細な説明】
【技術分野】
【０００１】
本発明は暗幕カーテンなどに用いられる、優れた遮光性を有する遮光性布帛に関するものである。
【背景技術】
【０００２】
従来から暗幕カーテンなどの遮光用布帛はカーボンブラックを含んだいわゆる黒原着（繊維形成性熱可塑性ポリマーにカーボンブラックを配合したもの）の糸が経糸又は／および緯糸に用いられているが、遮光性が不充分であり、その改善が望まれていた。
遮光性を向上させるためにカーボンブラック含有率を高めると紡糸工程での糸切れが多くなる。微細なカーボンブラックの中に粒径が大きなものが混じっているため、あるいは不純物が混在しているため、カーボンブラック含有率を高めるに従い粗大形の粒子や不純物に起因する紡糸工程における断糸発生を回避し難い。また遮光性を上げるためにカバーファクター（ＣＦと略記することがある）を高めると風合い、ドレープ性が低下してしまうという問題があった。
【０００３】
ところで、インテリア製品に用いられる防視認性織物は、光を取り込みながら、同時に防視認性を備えている。特開２００４−１６２１９４号公報（特許文献１）に開示された技術は、特殊な断面形状を有するフィラメント（単繊維）を用いると、酸化チタンや炭酸カルシウムで代表される艶消し剤を全く含まない場合でも、防視認性を備えた布帛が得られることを示唆している。つまり、単繊維（モノフィラメント）の断面形状が２個所以上のくびれ部を有する断面扁平度２〜６の扁平断面であり、かつ艶消し剤の含有量が皆無か又は０．２重量％未満のような極めて少量の繊維形成性熱可塑性ポリマーからなるマルチフィラメントを、経糸又は緯糸を構成してなる織物となすことで防視認性が生じている。殊に、断面扁平に加えて、織物としたときのカバーファクター（ＣＦ）を８００〜２０００とすれば、防視認性が良くなることが暗示されている。
【０００４】
そこで、断面扁平度がこの特許文献とほぼ同程度である扁平糸を用いて、防視認性に換えて、暗幕カーテンなどの遮光用布帛に転用する手段を試みたところ、繊維形成性熱可塑性ポリマー中のカーボンブラック含有率が少ないにも拘らず、遮光用布帛（暗幕カーテン）としてほぼ完全に遮光できることを知見し、本発明を完成した。
【特許文献１】特開２００４−１６２１９４号公報
【発明の開示】
【発明が解決しようとする課題】
【０００５】
本発明の目的は、上記従来技術の問題点であった紡糸工程中の糸切れや布帛の風合い、ドレープ性の低下を解決し、遮光性に優れた遮光用布帛を得ることにある。
【課題を解決するための手段】
【０００６】
本発明者らは、上記課題を解決するために鋭意検討を重ねた結果、単繊維フィラメントの断面扁平度を２〜６の扁平断面となし、またカーボンブラックの含有量を０．５〜５重量％（好ましくは１〜３重量％）に調製した繊維形成性熱可塑性ポリマーからなるマルチフィラメントを用いて製織し、カバーファクター（ＣＦ）が３５００以上５０００以下である遮光用布帛とすることにより、マルチフィラメントが織物組織点の接圧により緻密でワイドに広がった集合体となるため経糸と緯糸とで形成される空隙を小さくすることができ、その結果、優れたドレープ性と遮光性を有すること、さらには前記の特定断面を有するフィラメントが光の乱反射や屈折を起こし易くなり、遮光性が向上することを知見した。
【０００７】
本発明における請求項１に係る発明は、フィラメントの断面形状が２個所以上のくびれ部を有する断面扁平度２〜６の扁平断面であり、カーボンブラックの含有量が０．５〜５重量％である繊維形成性熱可塑性ポリマーからなるマルチフィラメントを用いて製織してなり、カバーファクター（ＣＦ）が３５００以上５０００以下であることを特徴とする遮光用布帛、である。
【０００８】
請求項２に係る発明は、繊維形成性熱可塑性ポリマーのカーボンブラックの含有量が１〜３重量％である請求項１に記載の遮光用布帛、である。
【０００９】
請求項３に係る発明は、マルチフィラメントの全繊度が３０〜５００ｄｔｅｘであって、単繊維繊度が０．５〜５ｄｔｅｘの範囲から構成されている請求項１に記載の遮光用布帛、である。
【００１０】
また、請求項４に係る発明は、遮光率が９９．９９％以上である請求項１に記載の遮光用布帛、である。
【発明の効果】
【００１１】
本発明によれば、遮光率９９．９９％以上の優れた遮光性を有する布帛が得られる。この布帛はカバーファクターが２０００超、５０００以下と大きいにも拘らず、風合いやドレープ性が保持されている。また黒色癌慮の添加量が少ないことから製糸工程が安定し、製品歩留まりも高い。
【発明を実施するための最良の形態】
【００１２】
以下、本発明の実施形態について、詳述する。
まず、本発明の遮光性織物の経糸又は緯糸を構成するマルチフィラメントは、繊維軸に対して直角方向の断面形状（横断面形状）が、２個所以上、好ましくは３〜５個所、のくびれ部を有する断面扁平度２〜６、好ましくは３〜５、のモノフィラメント（単繊維）からなる。
【００１３】
ここで、断面扁平度とは、フィラメントの横断面において、長辺の長さ（Ｂ）と短辺の長さ（Ｃ）との比（Ｂ／Ｃ）をいう。この断面扁平度が２よりも小さいと、織物中のマルチフィラメントがその幅方向にワイドに広がった集合形態を形成し難くなり、経糸と緯糸とで形成される空隙（組織空隙）が大きくなる懼れがある。その結果、糸・糸間の空隙から光が通過し、充分な遮光性を得ることができない懼れがあるので好ましくない。逆に、断面扁平度が６を超えると、製糸性が困難となるため好ましくない。
【００１４】
次に、前記のくびれ部とは図１に模式的に示すように、短辺の長さ（Ｃ）が短くなっている部分のことである。このくびれ部において、凹部の深さとしては、短辺の長さ（Ｃ）の最大値と最小値の比（Ｃの最大／Ｃの最小）で、１．０５以上（好ましくは１．１以上）となる深さであることが好ましい。また、図１において、凹部が両側部に形成されているものを例示するが、一方の側部にのみ、凹部が形成されていてもよい。そして、くびれ部の個数は２個所以上である必要があり、くびれ部が１個所ではくびれ部において充分な光の乱反射や透過光の屈折が得られず、満足な遮光性が得られないため好ましくない。くびれ部の個数は２個所以上であれば特に限定されないが、製糸性を考慮すると３〜５個所が適当である。なお、図１はくびれ部が３個所の場合を例示するものである。
【００１５】
さらに、前記マルチフィラメントは、カーボンブラックの含有量が０．５〜５重量％（好ましくは１〜３重量％）の繊維形成性熱可塑性ポリマーからなる。カーボンブラックの含有量が繊維重量に対して０．５重量％以下では、満足される遮光性が得られない。また、５重量％超では製糸時の工程安定性が低下し、モノフィラメントの断糸に起因する毛羽などが発生しやすくなり好ましくない。
【００１６】
なお、繊維形成性熱可塑性ポリマーに配合できる添加剤（ブレンド剤）としては、カーボンブラックに限らず有機系顔料などの着色剤をカーボンブラックにブレンドしても同等の機能が出るものであれば使用することができる。
【００１７】
繊維形成性熱可塑性ポリマーについて補足説明すると、前記の繊維形成性熱可塑性ポリマーとしては、特に限定されないが、製造の容易さから、溶融紡糸で合成繊維が得られポリエチレンテレフタレートやポリトリメチレンテレフタレートに代表されるポリエステル、ポリアミド、ポリ塩化ビニリデン、ポリプロピレンなどの合成繊維用ポリマーを使用することができる。
【００１８】
前記マルチフィラメントの繊維形態としては、特に限定されず、長繊維でも短繊維でもよい。本発明のマルチフィラメントは、撚糸、仮撚捲縮加工や、タスラン加工やインターレース加工などの空気加工が施されたものでもよい。
前記マルチフィラメントの総繊度、単糸繊度については、特に限定されないが、風合いの点で、総繊度３０〜４００ｄｔｅｘ（より好ましくは５０〜２００ｄｔｅｘ）、単糸繊度０．５〜５ｄｔｅｘ（より好ましくは１〜４ｄｔｅｘ）の範囲が適当である。
【００１９】
本発明の遮光性布帛において、経糸及び／又は緯糸が、前記マルチフィラメントで構成される。ここで、経糸と緯糸との両方を前記マルチフィラメントで構成することができる。勿論、経糸と緯糸のいずれか一方を前記マルチフィラメントで構成し、他方の緯糸又は経糸を使用して遮光性布帛としてもよい。また、前記マルチフィラメントを用いて、経糸及び／又は緯糸を構成する際、本発明の目的を損なわない範囲内で少量の「他の糸」（円形断面繊維や三角断面繊維を含む）を混ぜ合わせて使用してもよい。
【００２０】
本発明の黒色顔料を含むマルチフィラメントからなる遮光性織物において、カバーファクター（ＣＦ）を２０００を越え、５０００以下とする必要がある。
ここで、カバーファクター（ＣＦ）とは次式により表されるものである。
【数１】
0004817780.tif 000002
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００２１】
ＣＦが２０００以下では、経糸と緯糸とで形成される空隙が大きくなりすぎるため、遮光性が低下し、好ましくない。逆に、ＣＦが５０００を越えると、風合い、ドレープ性が低下するので好ましくない。
【００２２】
本発明の遮光性布帛において、織組織は特に限定されず、平組織、綾組織、サテン組織など公知の織組織を適用することができる。
本発明の遮光性布帛は、前記のマルチフィラメントを経糸及び／又は緯糸に用いて常法の製織方法で製織するにより、容易に得ることができる。なお、多重織物の場合は少なくとも１層で前記のマルチフィラメントを使用すればよい。
【００２３】
このようにして得られた本発明の遮光性織物において、遮光率が９９．９％以上であることが好ましい。ここで、遮光率とは、ＪＩＳ  Ｌ１０５５  ６．１Ａ法（照度１０万ｌｘ）によって測定したものをいう。このような遮光率を有する織物は、前記のマルチフィラメントを経糸又は緯糸に用いて前記カバーファクター（ＣＦ）となるように織成することで形成される。
【００２４】
本発明の遮光性布帛において、マルチフィラメントを構成するフィラメントの横断面形状が特殊な扁平であるため、マルチフィラメントは、織物組織点の接圧により、緻密かつワイドに広がった構造を有する。その結果、経糸と緯糸とで形成される空隙が小さくなり、この空隙からの光の透過量が低減する。その際、この空隙を通過する微量の透過光は回折を起こし、隣り合った透過光が互いに干渉することに起因して優れた遮光効果が得られる。さらに、フィラメントの横断面形状を特定のくびれ部を有する扁平断面形状としているため、同繊度のフラットな扁平断面糸、丸断面糸、三角断面糸と比較して光の乱反射やフィラメントを透過する透過光の屈折が大きくなり、遮光性が向上する。
【００２５】
加えて、本発明の遮光性布帛において、マルチフィラメントが幅方向にワイドに広がった構造を有するため、曲げ剛性が低くなりソフトな風合いも付加される。さらには、織物組織点において、くびれ部（凹部）は他方の糸に接触し難いため経糸と緯糸との摩擦が小さくなり、フラットな扁平形状を有するものよりも一層ソフトな風合いを得ることも可能になる。
【実施例】
【００２６】
本発明の実施例及び比較例を詳述するが、本発明はこれらによって限定されるものではない。なお、実施例中の各測定項目は下記の方法で測定した。
（１）遮光率
ＪＩＳ  Ｌ１０５５  ６．１Ａ法（照度１０万ｌｘ）によって遮光率（％）を求めた。
（２）風合い
布帛の触感による官能評価を行い、◎：柔らかく極めて良好、○：良好、△：やや粗硬感あり、×：粗硬感あり不良、と判断した。
【００２７】
［実施例１］
カーボンブラックを１．５重量％含む、固有粘度０．６３のポリエチレンテレフタレートを４つ山扁平断面（くびれ部３個所）に穿孔された口金より、紡糸温度２９０℃で紡出し、２０００ｍ／ｍｉｎで引き取り、一旦巻き取ることなく、引き続き２．５倍に延伸し、モノフィラメントの横断面形状が図１に示すような、くびれ部（短辺の長さＣの最大／最小＝１．２）を３個所有する扁平断面（断面扁平度３．２）のマルチフィラメントを無撚条件で製造した。
この扁平糸を経緯双方に１００％使用し、常法の製織方法により平織物を得た。そして、常法の染色加工を施すことにより、カバーファクター３５００の遮光用布帛を得た。得られた布帛の遮光率は９９．９９５％であり、風合いは柔らかく極めて良好（◎）であった。
【００２８】
［実施例２］
実施例１において、遮光性織物のカバーファクターを２８００に変える以外は実施例１と同様に製織・染色加工することにより、遮光性布帛を得た。この布帛の遮光率は９９．９９２％であり、また風合いも柔らかく極めて良好（◎）であった。
【００２９】
［実施例３］
実施例１において、遮光性織物のカバーファクターを４０００に変える以外は実施例１と同様に製織・染色加工することにより、遮光性布帛を得た。この布帛の遮光率は９９．９９７％であり、その風合いは良好（○）であった。
【００３０】
［比較例１］
実施例１において、フィラメントの横断面形状を、くびれ部のないフラット扁平断面（断面扁平度３．２）に変える以外は実施例１と同様にして、マルチフィラメントを得、次いで実施例と同様に製織して遮光性布帛を得た。この布帛の遮光率は９９．９７０％であり、風合いはやや粗硬（△）であった。
【００３１】
［比較例２］
実施例１において、フィラメントの横断面形状を、丸断面に変える以外は実施例１と同様にして、遮光性布帛を得た。この布帛の遮光率は９９．９６５％であったが、その風合いには粗硬感あり不良（×）と判断した。
【産業上の利用可能性】
【００３２】
本発明の遮光性織物は、適宜縫製された後、暗幕カーテンなどの遮光用布帛として好適に用いられる。
【図面の簡単な説明】
【００３３】
【図１】本発明で使用するフィラメントに係るくびれ部を有する扁平断面形状を模式的に例示したものである。
【符号の説明】
【００３４】
１  くびれ部
Ｂ  長径
Ｃ  短径
【図１】
0004817780.tif 000003